(57)【要約】【課題】従来に比べフランジ幅の大きなＨ形鋼製品を効率的且つ安定的に製造すると共に、粗圧延時に生じる被圧延材長手方向での寸法変動の発生を抑制させる。【解決手段】粗圧延工程を行う圧延機には、被圧延材を圧延造形する５以上の複数の孔型が刻設され、複数の孔型のうち第１孔型及び第２孔型には、被圧延材の幅方向に対し鉛直に割り込みを入れて被圧延材端部に分割部位を形成させる突起部が形成され、最終孔型を除く第３孔型以降には、割り込みに当接し、形成された分割部位を順次折り曲げる突起部が形成され、最終孔型は平造形孔型であり、最終孔型を除く第３孔型以降で行われる折り曲げ造形は複数パス造形にて行われ、複数パスによる折り曲げ造形では、一部パス又は全てのパスで被圧延材の噛み込み端における所定区間に対する孔型ロール隙を被圧延材の定常部に対する孔型ロール隙に比べ拡げて折り曲げ造形を行う。【選択図】図１０
2018176188.tif 000002
【特許請求の範囲】
【請求項１】
粗圧延工程、中間圧延工程、仕上圧延工程を備えたＨ形鋼の製造方法であって、
前記粗圧延工程を行う圧延機には、被圧延材を圧延造形する５以上の複数の孔型が刻設され、
当該複数の孔型では被圧延材の１又は複数パス造形が行われ、
前記複数の孔型のうち第１孔型及び第２孔型には、被圧延材の幅方向に対し鉛直に割り込みを入れて被圧延材端部に分割部位を形成させる突起部が形成され、
前記複数の孔型のうち最終孔型を除く第３孔型以降には、前記割り込みに当接し、形成された分割部位を順次折り曲げる突起部が形成され、
前記複数の孔型のうち最終孔型は平造形孔型であり、
前記複数の孔型のうち最終孔型を除く第３孔型以降で行われる折り曲げ造形は複数パス造形にて行われ、当該複数パスによる折り曲げ造形では、一部パス又は全てのパスで被圧延材の噛み込み端における所定区間に対する孔型ロール隙を被圧延材の定常部に対する孔型ロール隙に比べ拡げて折り曲げ造形を行うことを特徴とする、Ｈ形鋼の製造方法。
【請求項２】
前記折り曲げ造形において、一部パス又は全てのパスで被圧延材の蹴出し端における所定区間に対する孔型ロール隙を被圧延材の定常部に対する孔型ロール隙に比べて狭めて折り曲げ造形を行うことを特徴とする、請求項１に記載のＨ形鋼の製造方法。
【請求項３】
前記粗圧延工程を行う圧延機には、当該圧延機の孔型ロールのロール隙を変更する圧下機構が設けられていることを特徴とする、請求項１又は２に記載のＨ形鋼の製造方法。
【発明の詳細な説明】
【技術分野】
【０００１】
本発明は、例えば矩形断面であるスラブ等を素材としてＨ形鋼を製造する製造方法に関する。
【背景技術】
【０００２】
Ｈ形鋼を製造する場合には、加熱炉から抽出されたスラブやブルーム等の素材を粗圧延機（ＢＤ）によって粗形材（所謂ドッグボーン形状の被圧延材）に造形し、中間ユニバーサル圧延機によって上記粗形材のウェブやフランジの厚さを圧下し、併せて前記中間ユニバーサル圧延機に近接したエッジャー圧延機によって被圧延材のフランジに対し幅圧下や端面の鍛錬と整形が施される。そして、仕上ユニバーサル圧延機によってＨ形鋼製品が造形される。
【０００３】
このようなＨ形鋼の製造方法において、矩形断面であるスラブ素材から所謂ドッグボーン形状の粗形材を造形する方法として種々の技術が創案されている。例えば特許文献１には、矩形断面素材に対し、ボックス孔型間のロールカラー部に形成された割り入れ突部を用いて素材端部に溝を入れ、ボックス孔型と割り入れ突部を併用して大サイズの粗形鋼片（ドッグボーン形状素材）を得る技術が開示されている。また、例えば特許文献２には、粗圧延工程の第１の孔型においてスラブ端面に割り込みを入れた後、第２以降の孔型において当該割り込みを割広げる、又は、割り込み深さを深くさせエッジング圧延を行い、それ以降の孔型にてスラブ端面の割り込みを消去する技術が開示されている。
【先行技術文献】
【特許文献】
【０００４】
【特許文献１】特開昭６０−２１１０１号公報
【特許文献２】特開平７−８８５０１号公報
【発明の概要】
【発明が解決しようとする課題】
【０００５】
近年、構造物等の大型化に伴い大型のＨ形鋼製品の製造が望まれている。特にＨ形鋼の強度・剛性に大きく寄与するフランジを従来に比べて広幅化した製品が望まれている。フランジが広幅化されたＨ形鋼製品を製造するためには、粗圧延工程における造形から従来に比べフランジ幅の大きな被圧延材を造形する必要がある。
【０００６】
しかしながら、上記特許文献１に記載の技術では、割り込みを入れたスラブ等の素材に対して、特に割り込み形状の変遷等を経ずに、即座に底面がフラット形状のボックス孔型によってエッジング圧延を行い、フランジ相当部を造形しており、このような方法では被圧延材の形状を急激に変化させることに伴う形状不良が生じやすい。特に、このような造形における被圧延材の形状変化は、被圧延材とロールとの接触部の力と、被圧延材の曲げ剛性との関係によって定まるものであり、従来に比べフランジ幅の大きなＨ形鋼を製造する場合には形状不良がより生じやすいといった問題がある。
【０００７】
また、例えば上記特許文献２に開示されている技術では、スラブ等の素材の端面（スラブ端面）に割り込みを入れ、当該端面をエッジングし、その幅拡がりを利用して粗圧延を行う方法では、フランジの広幅化に限界がある。即ち、従来の粗圧延方法においてフランジの広幅化を図るためにはウェッジ設計（割り込み角度の設計）、圧下調整、潤滑調整といった技術により幅拡がりの向上が図られるが、いずれの方法もフランジ幅に大幅に寄与するものではないため、エッジング量に対するフランジ幅の拡がり量の比率を示す幅拡がり率は、エッジングの初期段階の効率が最も高い条件でも０．８程度であり、同一孔型でエッジングを繰り返す条件では、フランジ幅の拡がり量が大きくなるにつれて低下し、最終的には０．５程度になることが知られている。また、スラブ等の素材自体を大型化し、エッジング量を大きくすることも考えられるが、粗圧延機の設備規模や圧下量等には装置限界があるため十分な製品フランジの広幅化が実現されないといった事情がある。
【０００８】
また、フランジが広幅化されたＨ形鋼製品を製造する際には、粗圧延工程における造形から従来に比べフランジ幅の大きな被圧延材を造形するために、当該粗圧延工程において従来にはなかった形状不良等の問題が生じてしまうことが分かってきている。具体的には、粗圧延工程での造形時に被圧延材の長手方向において定常部と非定常部に異なる形状特性が発現することが分かっており、同じ被圧延材で形状特性の異なる部位ができてしまうために、平圧延時の不具合や、後段の中間圧延等への悪影響が懸念されており、その解消方法の実現が求められている。
【０００９】
このような事情に鑑み、本発明の目的は、Ｈ形鋼を製造する際の孔型を用いた粗圧延工程において、スラブ等の素材の端面に鋭角の先端形状をした突起部で深く割り込みを入れ、それによって形成されたフランジ部を順次折り曲げることによって、被圧延材における形状不良の発生を抑制させ、従来に比べフランジ幅の大きなＨ形鋼製品を効率的且つ安定的に製造すると共に、粗圧延時に生じる被圧延材長手方向での寸法変動の発生を抑制させることが可能なＨ形鋼の製造技術を提供することにある。
【課題を解決するための手段】
【００１０】
前記の目的を達成するため、本発明によれば、粗圧延工程、中間圧延工程、仕上圧延工程を備えたＨ形鋼の製造方法であって、前記粗圧延工程を行う圧延機には、被圧延材を圧延造形する５以上の複数の孔型が刻設され、当該複数の孔型では被圧延材の１又は複数パス造形が行われ、前記複数の孔型のうち第１孔型及び第２孔型には、被圧延材の幅方向に対し鉛直に割り込みを入れて被圧延材端部に分割部位を形成させる突起部が形成され、前記複数の孔型のうち最終孔型を除く第３孔型以降には、前記割り込みに当接し、形成された分割部位を順次折り曲げる突起部が形成され、前記複数の孔型のうち最終孔型は平造形孔型であり、前記複数の孔型のうち最終孔型を除く第３孔型以降で行われる折り曲げ造形は複数パス造形にて行われ、当該複数パスによる折り曲げ造形では、一部パス又は全てのパスで被圧延材の噛み込み端における所定区間に対する孔型ロール隙を被圧延材の定常部に対する孔型ロール隙に比べ拡げて折り曲げ造形を行うことを特徴とする、Ｈ形鋼の製造方法が提供される。
【００１１】
前記折り曲げ造形において、一部パス又は全てのパスで被圧延材の蹴出し端における所定区間に対する孔型ロール隙を被圧延材の定常部に対する孔型ロール隙に比べて狭めて折り曲げ造形を行っても良い。
【００１２】
前記粗圧延工程を行う圧延機には、当該圧延機の孔型ロールのロール隙を変更する圧下機構が設けられても良い。
【発明の効果】
【００１３】
本発明によれば、Ｈ形鋼を製造する際の孔型を用いた粗圧延工程において、スラブ等の素材の端面に鋭角の先端形状をした突起部で深く割り込みを入れ、それによって形成されたフランジ部を順次折り曲げることによって、被圧延材における形状不良の発生を抑制させ、従来に比べフランジ幅の大きなＨ形鋼製品を効率的且つ安定的に製造すると共に、粗圧延時に生じる被圧延材長手方向での寸法変動の発生を抑制させることが可能となる。
【図面の簡単な説明】
【００１４】
【図１】Ｈ形鋼の製造ラインについての概略説明図である。
【図２】第１孔型の概略説明図である。
【図３】第２孔型の概略説明図である。
【図４】第３孔型の概略説明図である。
【図５】第４孔型の概略説明図である。
【図６】第５孔型（平造形孔型）の概略説明図である。
【図７】折り曲げ造形後の被圧延材の長手方向の様子を示す概略説明図である。
【図８】ウェッジ角度が大きい噛み込み端が平造形圧延された場合の断面形状を示す概略説明図である。
【図９】第４孔型において折り曲げ造形を１パスで行った場合の被圧延材長手方向でのウェブ高さの変動を示す説明図である。
【図１０】ロール隙の開放に関する概略説明図である。
【図１１】第４孔型での折り曲げ造形についてロール隙の開放及び締込を行った場合の被圧延材の長手方向位置とウェブ高さとの関係を示すグラフである。
【発明を実施するための形態】
【００１５】
以下、本発明の実施の形態について図面を参照して説明する。なお、本明細書および図面において、実質的に同一の機能構成を有する構成要素については、同一の符号を付することにより重複説明を省略する。
【００１６】
図１は、本実施の形態にかかる圧延設備１を含むＨ形鋼の製造ラインＴについての説明図である。図１に示すように、製造ラインＴには上流側から順に、加熱炉２、サイジングミル３、粗圧延機４、中間ユニバーサル圧延機５、仕上ユニバーサル圧延機８が配置されている。また、中間ユニバーサル圧延機５に近接してエッジャー圧延機９が設けられている。なお、以下では、説明のために製造ラインＴにおける鋼材を、総称して「被圧延材Ａ」と記載し、各図において適宜その形状を破線・斜線等を用いて図示する場合がある。
【００１７】
図１に示すように、製造ラインＴでは、加熱炉２から抽出された例えばスラブ１１等の被圧延材Ａがサイジングミル３ならびに粗圧延機４において粗圧延される。次いで、中間ユニバーサル圧延機５において中間圧延される。この中間圧延時には、必要に応じてエッジャー圧延機９によって被圧延材の端部等（後述するフランジ部８０）に対して圧下が施される。通常の場合、サイジングミル３及び粗圧延機４のロールには、合わせて４〜６個程度の孔型が刻設されており、これらを経由して複数パス程度のリバース圧延でＨ形粗形材１３が造形され、該Ｈ形粗形材１３を前記中間ユニバーサル圧延機５−エッジャー圧延機９の２つの圧延機からなる圧延機列を用いて、複数パスの圧下が加えられ、中間材１４が造形される。そして中間材１４は、仕上ユニバーサル圧延機８において製品形状に仕上圧延され、Ｈ形鋼製品１６が製造される。
【００１８】
次に、以下では図１に示したサイジングミル３及び粗圧延機４に刻設される孔型構成や孔型形状について図面を参照して説明する。図２〜図６は粗圧延工程を行うサイジングミル３及び粗圧延機４に刻設される孔型についての概略説明図である。ここで、説明する第１孔型〜第４孔型は、例えばサイジングミル３に全て刻設されても良く、サイジングミル３及び粗圧延機４に第１孔型〜第５孔型の５つの孔型が分けて刻設されても良い。即ち、第１孔型〜第４孔型はサイジングミル３及び粗圧延機４の両方に亘って刻設されても良く、どちらか一方の圧延機に刻設されても良い。通常のＨ形鋼の製造における粗圧延工程では、これら各孔型において１又は複数パスでの造形が行われる。
【００１９】
また、本実施の形態では刻設される孔型が５つの場合を例示して説明するが、その孔型数についても、必ずしも５孔型である必要はなく、５以上の複数の孔型数であっても良い。即ち、Ｈ形粗形材１３を造形するために好適な孔型構成であれば良い。なお、図２〜図６では、各孔型における造形時の被圧延材Ａの概略最終パス形状を破線にて図示している。
【００２０】
図２は第１孔型Ｋ１の概略説明図である。第１孔型Ｋ１は、一対の水平ロールである上孔型ロール２０と下孔型ロール２１に刻設され、これら上孔型ロール２０と下孔型ロール２１のロール隙において被圧延材Ａが圧下・造形される。また、上孔型ロール２０の周面（即ち、第１孔型Ｋ１の上面）には、孔型内部に向かって突出する突起部２５が形成されている。更に、下孔型ロール２１の周面（即ち、第１孔型Ｋ１の底面）には、孔型内部に向かって突出する突起部２６が形成されている。これら突起部２５、２６はテーパー形状を有しており、その突出長さ等の寸法は、突起部２５と突起部２６とでそれぞれ等しく構成されている。突起部２５、２６の高さ（突出長さ）をｈ１とし、先端部角度をθ１ａとする。
【００２１】
この第１孔型Ｋ１においては、突起部２５、２６が被圧延材Ａの上下端部（スラブ端面）に押し当てられ、割り込み２８、２９が形成される。ここで、突起部２５、２６の先端部角度（ウェッジ角度とも呼称される）θ１ａは例えば２５°以上４０°以下であることが望ましい。
【００２２】
ここで、第１孔型Ｋ１の孔型幅は、被圧延材Ａの厚み（即ち、スラブ厚）とほぼ等しいことが好ましい。具体的には、第１孔型Ｋ１に形成された突起部２５、２６の先端部における孔型の幅と、スラブ厚を同一にすることで、被圧延材Ａの左右センタリング性が好適に確保される。また、このような孔型寸法の構成とすることで、図２に示すように、第１孔型Ｋ１での造形時において、被圧延材Ａの上下端部（スラブ端面）においては、上記突起部２５、２６及び孔型側面（側壁）の一部が被圧延材Ａと接していて、割り込み２８、２９により４つの要素（部位）に分割されたスラブ上下端部に対して、第１孔型Ｋ１の上面及び底面にて積極的な圧下が行われない方が好ましい。孔型の上面及び底面による圧下は、被圧延材Ａの長手方向への伸びを生じさせてしまい、フランジ（後述するフランジ部８０）の生成効率を低下させてしまうからである。即ち、第１孔型Ｋ１においては、突起部２５、２６が被圧延材Ａの上下端部（スラブ端面）に押し当てられ、割り込み２８、２９が形成される際の突起部２５、２６における圧下量（ウェッジ先端圧下量）は、スラブ上下端部における圧下量（スラブ端面圧下量）よりも十分に大きなものとされ、これにより割り込み２８、２９が形成される。
【００２３】
図３は第２孔型Ｋ２の概略説明図である。第２孔型Ｋ２は、一対の水平ロールである上孔型ロール３０と下孔型ロール３１に刻設される。上孔型ロール３０の周面（即ち、第２孔型Ｋ２の上面）には、孔型内部に向かって突出する突起部３５が形成されている。更に、下孔型ロール３１の周面（即ち、第２孔型Ｋ２の底面）には、孔型内部に向かって突出する突起部３６が形成されている。これら突起部３５、３６はテーパー形状を有しており、その突出長さ等の寸法は、突起部３５と突起部３６とでそれぞれ等しく構成されている。これら突起部３５、３６の先端部角度は２５°以上４０°以下のウェッジ角度θ１ｂであることが望ましい。
【００２４】
なお、上記第１孔型Ｋ１のウェッジ角度θ１ａは、フランジ相当部の先端部厚みを確保し、誘導性を高め、圧延の安定性を担保するために、後段の第２孔型Ｋ２のウェッジ角度θ１ｂと同じ角度であることが好ましい。
【００２５】
突起部３５、３６の高さ（突出長さ）ｈ２は、上記第１孔型Ｋ１の突起部２５、２６の高さｈ１より高く構成されており、ｈ２＞ｈ１となっている。また、突起部３５、３６の先端部角度は上記第１孔型Ｋ１の突起部２５、２６の先端部角度と同じであることが圧延寸法精度上、好ましい。これら上孔型ロール３０と下孔型ロール３１のロール隙において、上記第１孔型Ｋ１通材後の被圧延材Ａが更に造形される。
【００２６】
ここで、第１孔型Ｋ１に形成される突起部２５、２６の高さｈ１より、第２孔型Ｋ２に形成される突起部３５、３６の高さｈ２の方が高く、被圧延材Ａの上下端部（スラブ端面）への侵入長さも同様に第２孔型Ｋ２の方が長くなる。第２孔型Ｋ２での突起部３５、３６の被圧延材Ａへの侵入深さは、突起部３５、３６の高さｈ２と同じである。即ち、第１孔型Ｋ１での突起部２５、２６の被圧延材Ａへの侵入深さｈ１’と、第２孔型Ｋ２での突起部３５、３６の被圧延材Ａへの侵入深さｈ２はｈ１’＜ｈ２との関係になっている。
また、被圧延材Ａの上下端部（スラブ端面）に対向する孔型上面３０ａ、３０ｂ及び孔型底面３１ａ、３１ｂと、突起部３５、３６の傾斜面とのなす角度θｆは、図３に示す４箇所ともに約９０°（略直角）に構成されている。
【００２７】
図３に示すように、被圧延材Ａの上下端部（スラブ端面）へ押し当てられた時の突起部の侵入長さが長いことから、第２孔型Ｋ２においては、第１孔型Ｋ１において形成された割り込み２８、２９が更に深くなるように造形が行われ、割り込み３８、３９が形成される。なお、ここで形成される割り込み３８、３９の寸法に基づき粗圧延工程でのフランジ造形工程終了時のフランジ片幅が決定される。
【００２８】
図４は第３孔型Ｋ３の概略説明図である。第３孔型Ｋ３は、一対の水平ロールである上孔型ロール４０と下孔型ロール４１に刻設される。上孔型ロール４０の周面（即ち、第３孔型Ｋ３の上面）には、孔型内部に向かって突出する突起部４５が形成されている。更に、下孔型ロール４１の周面（即ち、第３孔型Ｋ３の底面）には、孔型内部に向かって突出する突起部４６が形成されている。これら突起部４５、４６はテーパー形状を有しており、その突出長さ等の寸法は、突起部４５と突起部４６とでそれぞれ等しく構成されている。
【００２９】
上記突起部４５、４６の先端部角度θ２は、上記角度θ１ｂに比べ広角に構成され、突起部４５、４６の被圧延材Ａへの侵入深さｈ３は、上記突起部３５、３６の侵入深さｈ２よりも短くなっている（即ち、ｈ３＜ｈ２）。この角度θ２は例えば７０°以上１１０°以下が好ましい。
また、被圧延材Ａの上下端部（スラブ端面）に対向する孔型上面４０ａ、４０ｂ及び孔型底面４１ａ、４１ｂと、突起部４５、４６の傾斜面とのなす角度θｆは、図４に示す４箇所ともに約９０°（略直角）に構成されている。
【００３０】
図４に示すように、第３孔型Ｋ３では、第２孔型Ｋ２通材後の被圧延材Ａに対し、被圧延材Ａの上下端部（スラブ端面）において第２孔型Ｋ２において形成された割り込み３８、３９が、突起部４５、４６が押し当てられることにより、割り込み４８、４９となる。即ち、第３孔型Ｋ３での造形における最終パスでは、割り込み４８、４９の最深部角度（以下、割り込み角度とも呼称する）がθ２となる。換言すると、第２孔型Ｋ２において割り込み３８、３９の形成と共に造形された分割部位（後述するフランジ部８０に対応する部位）が外側に折り曲げられるような造形が行われる。
なお、図４に示す第３孔型Ｋ３での造形は複数パスによって行われる。
【００３１】
図５は第４孔型Ｋ４の概略説明図である。第４孔型Ｋ４は、一対の水平ロールである上孔型ロール５０と下孔型ロール５１に刻設される。上孔型ロール５０の周面（即ち、第４孔型Ｋ４の上面）には、孔型内部に向かって突出する突起部５５が形成されている。更に、下孔型ロール５１の周面（即ち、第４孔型Ｋ４の底面）には、孔型内部に向かって突出する突起部５６が形成されている。これら突起部５５、５６はテーパー形状を有しており、その突出長さ等の寸法は、突起部５５と突起部５６とでそれぞれ等しく構成されている。
【００３２】
上記突起部５５、５６の先端部角度θ３は、上記角度θ２に比べ広角に構成され、突起部５５、５６の被圧延材Ａへの侵入深さｈ４は、上記突起部４５、４６の侵入深さｈ３よりも短くなっている（即ち、ｈ４＜ｈ３）。
また、被圧延材Ａの上下端部（スラブ端面）に対向する孔型上面５０ａ、５０ｂ及び孔型底面５１ａ、５１ｂと、突起部５５、５６の傾斜面とのなす角度θｆは、上記第３孔型Ｋ３と同様に、図５に示す４箇所ともに約９０°（略直角）に構成されている。
【００３３】
第４孔型Ｋ４では、第３孔型Ｋ３通材後の被圧延材Ａに対し、被圧延材Ａの上下端部（スラブ端面）において第３孔型Ｋ３において形成された割り込み４８、４９が、突起部５５、５６が押し当てられることにより押し広げられ、割り込み５８、５９となる。即ち、第４孔型Ｋ４での造形における最終パスでは、割り込み５８、５９の最深部角度（以下、割り込み角度とも呼称する）がθ３となる。換言すると、第３孔型Ｋ３において割り込み４８、４９の形成と共に造形された分割部位（後述するフランジ部８０に対応する部位）が更に外側に折り曲げられるような造形が行われる。このようにして造形された被圧延材Ａの上下端部の部位は、後のＨ形鋼製品のフランジに相当する部位であり、ここではフランジ部８０と呼称する。
なお、図５に示す第４孔型Ｋ４での造形は複数パスによって行われる。
【００３４】
図６は第５孔型Ｋ５の概略説明図である。第５孔型Ｋ５は、一対の水平ロールである上孔型ロール８５と下孔型ロール８６から構成される。図６に示すように、第５孔型Ｋ５では、第４孔型Ｋ４までに造形された被圧延材Ａが９０°あるいは２７０°回転させられ、第４孔型Ｋ４までは被圧延材Ａの上下端に位置していたフランジ部８０が、圧延ピッチライン上に来るような配置となる。そして、第５孔型Ｋ５では、２か所のフランジ部８０を繋ぐ接続部であるウェブ部８２の圧下及びフランジ部８０のフランジ先端部を圧下することでフランジ幅の寸法調整が行われる。このようにしていわゆるドッグボーン形状のＨ形粗形材（図１に示すＨ形粗形材１３）が造形される。なお、この第５孔型Ｋ５はウェブ部８２を圧下して減厚させることから、ウェブ減厚孔型あるいは平造形孔型とも呼称される。なお、この平造形孔型（第５孔型Ｋ５）における圧延造形は、１又は任意の複数パスで行われる。
【００３５】
このように造形されたＨ形粗形材１３に対し、既知の圧延機である中間ユニバーサル圧延機５−エッジャー圧延機９の２つの圧延機からなる圧延機列を用いて、複数パスのリバース圧延が加えられ、中間材１４が造形される。そして中間材１４は、仕上ユニバーサル圧延機８において製品形状に仕上圧延され、Ｈ形鋼製品１６が製造される（図１参照）。
【００３６】
上述したように、本実施の形態にかかる第１孔型Ｋ１〜第４孔型Ｋ４を用いて被圧延材Ａの上下端部（スラブ端面）に割り込みを入れ、それら割り込みによって左右に分かれた各部分を左右に折り曲げる加工を行い、フランジ部８０を形成するといった造形をすることで、被圧延材Ａ（スラブ）の上下端面をほぼ上下方向に圧下することなくＨ形粗形材１３の造形を行うことができる。即ち、従来行われていたスラブ端面を常に圧下する粗圧延方法に比べ、フランジ幅を広幅化させてＨ形粗形材１３を造形することが可能となり、その結果、フランジ幅の大きな最終製品（Ｈ形鋼）を製造することができる。
【００３７】
ここで、本実施の形態に係るＨ形鋼の製造方法では、第１孔型Ｋ１及び第２孔型Ｋ２において被圧延材Ａの上下端部（スラブ端面）に割り込みを入れ、それら割り込みによって左右に分かれた分割部位を第３孔型Ｋ３及び第４孔型Ｋ４において左右に折り曲げる加工を行うといった構成を採っている。このような圧延造形方法では、ウェッジ角度の変更に伴い、圧延造形される被圧延材Ａの形状が大きく変化することから、圧延定常部に至る過程でロールと被圧延材Ａの接触弧長が大きいにも関わらず、接触面積が狭くなる特徴があり、噛み込み性が悪いと同時に圧延の非対称条件によって圧延造形が不安定になり易いといった側面がある。
【００３８】
本発明者らの検証によれば、被圧延材Ａの折り曲げ造形（即ち、第３孔型Ｋ３及び第４孔型Ｋ４での造形）を１パスで実施した場合、被圧延材Ａの長手方向での噛み込み端における折り曲げ角度は、定常部での折り曲げ角度に比べて大きく、一方、被圧延材Ａの長手方向での蹴出し端における折り曲げ角度は、定常部での折り曲げ角度に比べて小さいことが分かった。
図７は折り曲げ造形後の被圧延材Ａの長手方向の様子を示す概略説明図である。図７に示すように、折り曲げ後の被圧延材Ａの噛み込み端の折り曲げ角度をθＴ、定常部（長手方向の略中央部）の折り曲げ角度をθＭ、蹴出し端の折り曲げ角度をθＢとすると、θＴ＞θＭ＞θＢとの関係になるような造形が行われている。このような現象は、本実施の形態に係る第３孔型Ｋ３における折り曲げ造形と、第４孔型Ｋ４における折り曲げ造形の両方において見受けられる現象である。
【００３９】
上記現象は、被圧延材Ａの長手方向での噛み込み端が、被圧延材Ａの後続材に拘束された状態で折り曲げ造形が実施されるために、折り曲げ造形時の圧下によるメタルフローが長手方向に流れず、幅方向に拡がるためであると推定される。また、被圧延材Ａの長手方向の蹴出し端は、後端にいくに従って後続材の影響が小さくなるために、長手方向へのメタルフローが生じやすく、折り曲げ造形時の圧下によるメタルフローがクロップとして圧延出側に流れるために十分な折り曲げが実施されないことに起因すると推定される。
【００４０】
図７に示すように、第４孔型Ｋ４までの圧延造形において、長手方向に寸法分布を持った被圧延材Ａが造形された場合、後段の第５孔型Ｋ５（平造形孔型）での圧延造形では、ウェッジ角度が大きい噛み込み端（ウェッジ角度：θＴ）でフランジ部８０の内側への倒れ込み現象が発生しやすく、この平造形孔型での圧延造形時や、後段の中間圧延時（ユニバーサル圧延時）に、フランジ先端部にすり下げ疵を発生させやすいといった問題点がある。
【００４１】
図８は、ウェッジ角度が大きい噛み込み端（ウェッジ角度：θＴ）が平造形圧延された場合の断面形状を示す概略説明図である。なお、図８においては、フランジ部８０を拡大するように被圧延材Ａの一部（１／４部分）を拡大して図示している。
ウェッジ角度が定常部よりも大きいθＴである噛み込み端においては、図８に示すように、フランジ先端部が内側に張り出してしまうといった現象（いわゆるオーバーハング、図中破線部参照）が生じやすい。一旦張り出しが発生すると、次工程であるユニバーサル圧延（中間圧延）にて、フランジ内側にすり下げ疵を発生させてしまう可能性が極めて高い。また、フランジ部８０の折れ曲がりといった形状不良も懸念される。
【００４２】
図７、図８を参照して上述した問題点に鑑み、本発明者らは、折り曲げ造形時の被圧延材Ａの長手方向寸法変動の発生を抑制させるための技術について鋭意検討を行い、以下に説明する２つの対策により、当該問題点を解決することが可能であるとの知見を見出した。以下、本知見について説明する。
【００４３】
先ず、第３孔型Ｋ３や第４孔型Ｋ４での折り曲げ造形に起因する、被圧延材Ａの長手方向寸法変動の発生について、ウェブ高さの変動を例に挙げて調査を行った。図９は、２０００ｍｍ幅のスラブを素材とし、本実施の形態に係る圧延造形方法を以下の表１に示すパススケジュールでもって適用し、その中で第４孔型Ｋ４において折り曲げ造形を１パスで行った場合の被圧延材長手方向でのウェブ高さの変動を示す説明図であり、（ａ）は長手方向位置とウェブ高さとの関係を示すグラフ、（ｂ）はウェブ高さの説明図である。なお、以下の表１に示すように、本調査では、第３孔型Ｋ３及び第４孔型Ｋ４でのパス回数は１パスとして折り曲げ造形を行った。ここで、表１のロール隙とは、孔型の上下ロールでのウェッジ先端間の距離で定義される。
【表１】
2018176188.tif 000003
【００４４】
図９（ａ）に示すように、同一の被圧延材Ａの長手方向において、噛み込み端に近づく程、折り曲げ角度が大きくなり、その結果ウェブ高さは短くなっている。一方、蹴出し端に近づく程、折り曲げ角度が小さくなり、その結果ウェブ高さは長くなっている。なお、本明細書における「噛み込み端」については、図９に示すウェブ高さの値が略一定であるような被圧延材Ａの長手方向部位を定常部とし（図９（ａ）参照）、孔型に対して噛み込む側の端部における定常部以外の寸法変動が見られる範囲を「噛み込み端」と記載し、孔型から蹴出しされる側の端部における定常部以外の寸法変動が見られる範囲を「蹴出し端」として記載している。
【００４５】
図９に示すように、２０００ｍｍ幅のスラブを素材とし、表１に示すパススケジュールを適用した場合に、噛み込み端は約０．７〜０．８ｍ、蹴出し端は約０．４〜０．５ｍである。このように、同一の被圧延材Ａの長手方向においてウェブ高さが異なるといった、長手方向寸法変動が発生することに鑑み、本発明者らは、折り曲げ造形中のロール隙の変更を行うことで当該寸法変動を抑えることが可能であると考え、更なる検討を行った。
【００４６】
本発明者らの検討によれば、上述したように、本実施の形態に係る折り曲げ造形時には、被圧延材の長手方向寸法変動が顕著になり易い。そこで、図９（ａ）を参照して上述したように、寸法変動が特に顕著となる箇所が被圧延材の噛み込み端であることに鑑み、折り曲げ造形時に、上下孔型ロールのロール隙を好適なタイミングで開放することで噛み込み端での寸法変動を抑制させる技術を創案した。
【００４７】
図１０は、ロール隙の開放に関する概略説明図である。具体的には、折り曲げ造形を行う孔型の一例としての第４孔型Ｋ４（上下孔型ロール５０、５１）での圧延造形でロール隙の開放を行う場合の説明図であり、側面から見た概略側面図である。なお、図１０には説明のため、任意パスでの圧延造形前の被圧延材Ａ（図中左側）と、当該パスでの圧延造形開始直後（図中中央）と、当該パスでの圧延造形終了後（図中右側）を図示している。
【００４８】
図１０に示すように、折り曲げ造形を行う孔型（例えば第３孔型Ｋ３、第４孔型Ｋ４）において、造形開始時にはロール隙を開放しておき、噛み込み端の所定区間Ｌだけ被圧延材Ａが孔型ロールを通過した後にロール隙を狭めて折り曲げ造形を行うことが望ましい。
【００４９】
このように実施される折り曲げ造形では、被圧延材Ａに対して、噛み込み端の所定区間Ｌについては他の区間と比べて圧下量が少ない状態（あるいは圧下量が無い状態）で折り曲げ造形が実施される。これにより、図９（ａ）に示したような折り曲げ造形が過多となりウェブ高さ寸法が定常部に比べて短くなってしまうような、長手方向寸法変動を抑制させることができる。
【００５０】
一方、被圧延材Ａの蹴出し端に関しては、定常部と同様のロール隙にて折り曲げ造形を行っても良いが、寸法変動の更なる抑制のためには、蹴出し端の所定区間圧下時のロール隙を、定常部に対するロール隙と比べて更に狭くなるような制御を行っても良い。これにより、被圧延材Ａの蹴出し端に対しても長手方向寸法変動の抑制を図ることが可能となる。
【００５１】
ここで説明した折り曲げ造形中のロール隙の開放は、折り曲げ造形が複数パスで行われる場合の全パスに適用しても良く、一部パスに適用しても良い。また、複数パスでの折り曲げ造形において被圧延材Ａをリバースさせる際には、それぞれの各パスにおける被圧延材Ａの噛み込み端に対しロール隙の開放を適用することで、被圧延材Ａの長手方向両端部に対して寸法変動の抑制が可能となる。
【００５２】
ここで、所定区間Ｌとしては、図９を参照して上述した、被圧延材長手方向における定常部を除く範囲とすることが望ましいがその範囲は適宜任意に設定することができる。また、素材寸法やパススケジュール等によっても所定区間Ｌは異なる場合があり、例えば図９及び表１に示したような条件では、噛み込み端における約０．７〜０．８ｍ、蹴出し端における約０．４〜０．５ｍとすることが好ましい。
また、折り曲げ造形を過剰に行うと、次工程であるユニバーサル圧延（中間圧延）で疵が発生してしまうといった事情がある（図８参照）ことから、ロール隙開放の適用範囲である所定区間Ｌをある程度広めに設定し、ウェブ高さが定常部に比べて小さくなり過ぎるような寸法変動が抑制されるような構成にすることが望ましい。
【００５３】
図１１は、上記表１に示す条件において、第４孔型Ｋ４での折り曲げ造形についてロール隙の開放及び締込を行った場合の被圧延材の長手方向位置とウェブ高さとの関係を示すグラフである。ここで、ロール隙の開放を行う所定区間Ｌの長さは、噛み込み端で０．８ｍ、ロール隙の締込を行う所定区間Ｌの長さは蹴出し端で０．５ｍとした。また、ロール隙の開放及び締込量はいずれも２０ｍｍを最大値とし、定速度で上記表１に示すパススケジュール位置に一致するような設定とした。
【００５４】
図９（ａ）と図１１を比較すると、ウェブ高さの寸法変動が噛み込み端及び蹴出し端の両方で縮小されていることがわかる。即ち、折り曲げ造形時に、所定区間Ｌにおいて、噛み込み端においては、孔型ロールのロール隙を開放し、蹴出し端においては、孔型ロールのロール隙を閉め込むといった本発明に係る技術を適用することで、被圧延材長手方向においてウェブ高さが異なるといった、長手方向寸法変動を縮小させるとの効果が検証された。なお、ここで図９や図１１を参照して説明した所定区間Ｌやロール隙開放量といった各数値は、素材寸法や圧延パススケジュール等の種々の要因によって好適に最適化されるものであり、本発明範囲は上記検証条件に限られるものではない。
【００５５】
以上説明したロール隙の変更を実施するためには、折り曲げ造形を行う孔型（例えば第３孔型Ｋ３あるいは第４孔型Ｋ４）が刻設されるサイジングミル３及び粗圧延機４に関し、孔型ロールのロール隙を変更させるための機構を備えた構成とすることが望ましい。当該機構としては、例えば油圧式の圧下機構が挙げられる。
【００５６】
以上説明した、本実施の形態に係るＨ形鋼の製造方法によれば、被圧延材Ａの上下端部（スラブ端面）に割り込みを入れ、それら割り込みによって左右に分かれた各部分を左右に折り曲げる加工を行い、フランジ部８０を形成するといった造形をすることで、被圧延材Ａ（スラブ）の上下端面を上下方向にほぼ圧下することなくＨ形粗形材１３の造形を行うことができる。即ち、従来行われていたスラブ端面を常に圧下する粗圧延方法に比べ、フランジ幅を広幅化させてＨ形粗形材１３を造形することが可能となり、その結果、フランジ幅の大きな最終製品（Ｈ形鋼）を製造することができる。
【００５７】
更に、上記作用効果に加え、本実施の形態に係るＨ形鋼の製造方法において、上述した折り曲げ造形中のロール隙の変更を適用することで、同一の被圧延材Ａの長手方向においてウェブ高さが異なるといった、長手方向寸法変動の発生を抑えることが可能となる。これにより、平造形孔型での圧延造形時や後段の中間圧延時（ユニバーサル圧延時）に、フランジ先端部にすり下げ疵を発生させてしまうといった問題が解消され、安定的にＨ形鋼製品の製造を行うことが可能となる。
【００５８】
以上、本発明の実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【００５９】
上記実施の形態において、第１孔型Ｋ１〜第４孔型Ｋ４の４つの孔型を用いて被圧延材Ａの造形を行い、その後、第５孔型Ｋ５を用いて平造形圧延を行う技術を説明したが、粗圧延工程を実施する孔型数はこれに限られるものではなく、第１孔型Ｋ１〜第４孔型Ｋ４に示す圧延造形工程を更に多くの孔型を用いて実施しても良い。即ち、上記実施の形態に示した孔型構成は一例であり、サイジングミル３や粗圧延機４に刻設される孔型の数は任意に変更可能であり、好適に粗圧延工程を実施することができる程度に適宜変更される。
折り曲げ造形を行う孔型についても、第３孔型Ｋ３及び第４孔型Ｋ４であるとして説明しているが、更に多くの孔型を用いて折り曲げ造形を行っても良い。
【００６０】
また、Ｈ形鋼を製造する際の素材としてはスラブを例示して説明したが、類似形状のその他素材についても本発明は当然適用可能である。即ち、例えばビームブランク素材を造形してＨ形鋼を製造する場合にも適用できる。
【産業上の利用可能性】
【００６１】
本発明は、例えば矩形断面であるスラブ等を素材としてＨ形鋼を製造する製造方法に適用できる。
【符号の説明】
【００６２】
１…圧延設備
２…加熱炉
３…サイジングミル
４…粗圧延機
５…中間ユニバーサル圧延機
８…仕上ユニバーサル圧延機
９…エッジャー圧延機
１１…スラブ
１３…Ｈ形粗形材
１４…中間材
１６…Ｈ形鋼製品
２０…上孔型ロール（第１孔型）
２１…下孔型ロール（第１孔型）
２５、２６…突起部（第１孔型）
２８、２９…割り込み（第１孔型）
３０…上孔型ロール（第２孔型）
３１…下孔型ロール（第２孔型）
３５、３６…突起部（第２孔型）
３８、３９…割り込み（第２孔型）
４０…上孔型ロール（第３孔型）
４１…下孔型ロール（第３孔型）
４５、４６…突起部（第３孔型）
４８、４９…割り込み（第３孔型）
５０…上孔型ロール（第４孔型）
５１…下孔型ロール（第４孔型）
５５、５６…突起部（第４孔型）
５８、５９…割り込み（第４孔型）
８０…フランジ部
８２…ウェブ部
８５…上孔型ロール（第５孔型）
８６…下孔型ロール（第５孔型）
Ｋ１…第１孔型
Ｋ２…第２孔型
Ｋ３…第３孔型
Ｋ４…第４孔型
Ｋ５…第５孔型（平造形孔型）
Ｔ…製造ライン
Ａ…被圧延材
【図１】
2018176188.tif 000004
【図２】
2018176188.tif 000005
【図３】
2018176188.tif 000006
【図４】
2018176188.tif 000007
【図５】
2018176188.tif 000008
【図６】
2018176188.tif 000009
【図７】
2018176188.tif 000010
【図８】
2018176188.tif 000011
【図９】
2018176188.tif 000012
【図１０】
2018176188.tif 000013
【図１１】
2018176188.tif 000014